(57)【特許請求の範囲】
【請求項１】
ビニルピロリドンと酢酸ビニルとの共重合体からなる吸水性樹脂をビヒクルの主成分とし、これに、ポリウレタン系樹脂からなる耐水性樹脂、更に、シリカ粒子、ポリマ−ビ−ズ、テフロンパウダ−、または、ポリエチレンワックスからなる滑剤を添加し、溶剤、希釈剤で十分に混練して、溶液系、または、分散系の樹脂組成物を調整し、
次いで、上記で調整した樹脂組成物を使用し、これを基体シ−トの上にコ−ティングして筆記用記録層を形成すること
を特徴とする筆記用記録材の製造法。
【請求項２】
ビニルピロリドンと酢酸ビニルとの共重合体が、ビニルピロリドンと酢酸ビニルの共重合比を７／３〜３／７の範囲で調整した共重合体からなることを特徴とする上記の請求項１に記載する筆記用記録材の製造法。
【請求項３】
筆記用記録層が、膜厚０．５ｇ／ｍ2 〜１５．０ｇ／ｍ2 （乾燥状態）の範囲であることを特徴とする上記の請求項１〜２のいずれか１項に記載する筆記用記録材の製造法。
【請求項４】
基体シ−トが、樹脂のフィルムないしシ−トからなることを特徴とする上記の請求項１〜３のいずれか１項に記載する筆記用記録材の製造法。
【請求項５】
基体シ−トが、２軸延伸ポリエチレンテレフタレ−トフィルムからなることを特徴とする上記の請求項１〜４のいずれか１項に記載する筆記用記録材の製造法。
【請求項６】
基体シ−トが、紙基材からなることを特徴とする上記の請求項１〜３のいずれか１項に記載する筆記用記録材の製造法。
【発明の詳細な説明】
【０００１】
【発明の属する技術分野】
本発明は、筆記用記録材に関し、更に詳しくは、鉛筆、ボ−ルペン、万年筆、水性ペン、蛍光ペン等の筆記具により文字、記号、絵柄、図形等を極めて鮮明に筆記することができる筆記用記録層からなる筆記用記録材に関するものである。
【０００２】
【従来の技術】
従来、種々のプラスチック材料を使用し、例えば、プラスチックカ−ド、幼児教育用玩具、プラスチック製袋、その他等の種々のプラスチック製品が製造されている。
而して、これらのプラスチック製品の表面は、プラスチック材料からなることから極めて不活性であり、また、平滑性を有するものであり、文字、記号、絵柄、図形等を鮮明に筆記することは極めて困難である。
このため、例えば、平滑な表面に微細な凹凸を形成し、いわゆる、マット化処理等を行って、筆記適性を向上させることが提案されている。
あるいは、樹脂をビヒクルの主成分とし、これに、シリカや炭酸マグネシウム等の無機質の微粒子を相当量添加し、十分に混練して樹脂組成物を調整し、これをグラビアロ−ルコ−ト等によりコ−ティングしてマット性筆記層等を形成することも提案されている。
更には、樹脂をビヒクルの主成分とし、これに、シリカや炭酸マグネシウム等の無機質の微粒子を相当量添加し、これらを親溶剤と非溶剤との混合溶剤で十分に混練して樹脂組成物を調整し、これをグラビアロ−ルコ−ト等によりコ−ティングし、乾燥と共に多孔質化させて多孔質性筆記層等を形成することも提案されている。
【０００３】
【発明が解決しようとする課題】
しかしながら、上記のマット化処理等を行って、筆記適性を向上させる方法においては、鉛筆やボ−ルペン等の筆記具に対しては高い筆記適性を示すが、万年筆、水性ペン、蛍光ペン等の筆記具で筆記したときは、インキが吸収されないために、その乾きがおそく、実用性に乏しいものである。
また、上記のマット性筆記層等を形成する方法、あるいは、多孔質性筆記層等を形成する方法においては、まず、そのマット性筆記層、あるいは、多孔質性筆記層を形成する樹脂組成物等の調整が困難であるばかりではなく、それに伴い、マット性筆記層、あるいは、多孔質性筆記層の形成自体も極めて困難であり、仮に、マット性筆記層、あるいは、多孔質性筆記層を形成し得たとしても、文字、記号、絵柄、図形等を鮮明に筆記することは極めて困難である。
例えば、上記において、マット性筆記層、あるいは、多孔質性筆記層を形成し得たとしても、該マット性筆記層、あるいは、多孔質性筆記層等は、実質的には、プラスチック材料等の樹脂質で構成されているものであることから、上記と同様に、鉛筆やボ−ルペン等の筆記具に対しては高い筆記適性を示すが、万年筆、水性ペン、蛍光ペン等の筆記具で筆記したときは、インキが吸収されないために、その乾きがおそく、実用性に乏しいものである。
そこで本発明は、鉛筆、ボ−ルペン、万年筆、水性ペン、蛍光ペン等の筆記具により文字、記号、絵柄、図形等を極めて鮮明に筆記することができる筆記用記録層からなる筆記用記録材を提供することである。
【０００４】
【課題を解決するための手段】
本発明者は、上記のような問題点を解決すべく種々研究の結果、ビニルピロリドンと酢酸ビニルとの共重合体からなる吸水性樹脂に着目し、まず、該ビニルピロリドンと酢酸ビニルとの共重合体からなる吸水性樹脂をビヒクルの主成分とし、これに、更に、ポリウレタン系樹脂等からなる耐水性樹脂、あるいは、シリカ粒子等からなる滑剤を添加し、溶剤、希釈剤等で十分に混練して樹脂組成物を調整し、次いで、該樹脂組成物を使用し、これをコ−ティングして筆記用記録層を形成し、而して、該筆記用記録層に、鉛筆、ボ−ルペン、万年筆、水性ペン、蛍光ペン等の筆記具により文字、記号、絵柄、図形等を筆記したところ、いずれの筆記具によっても、極めて鮮明に文字、記号、絵柄、図形等を筆記し得ることができる筆記用記録材を見出して本発明を完成したものである。
【０００５】
すなわち、本発明は、ビニルピロリドンと酢酸ビニルとの共重合体からなる吸水性樹脂をビヒクルの主成分とする樹脂組成物による筆記用記録層からなることを特徴とする筆記用記録材に関するものである。
【０００６】
【発明の実施の形態】
上記の本発明にかかる筆記用記録材について図面等を用いて以下に更に詳しく説明する。
まず、本発明にかかる筆記用記録材についてその一二例を例示してその構成を説明すると、図１および図２は、本発明にかかる筆記用記録材の構成についてその一二例を例示する概略的断面図である。
【０００７】
本発明にかかる筆記用記録材Ａは、図１に示すように、ビニルピロリドンと酢酸ビニルとの共重合体からなる吸水性樹脂をビヒクルの主成分とする樹脂組成物による筆記用記録層１からなることを基本構造とするものである。
而して、本発明にかかる筆記用記録材Ａは、図２に示すように、具体的には、上記の図１に示す、ビニルピロリドンと酢酸ビニルとの共重合体からなる吸水性樹脂をビヒクルの主成分とする樹脂組成物による筆記用記録層１が、基体シ−ト２の上に設けられた構成からなるものである。
【０００８】
次に、本発明において、本発明にかかる筆記用記録材の製造法について説明すると、まず、本発明においては、ビニルピロリドンと酢酸ビニルとの共重合体からなる吸水性樹脂をビヒクルの主成分とし、これに、更に、ポリウレタン系樹脂、または、（メタ）アクリル系樹脂等からなる耐水性樹脂、あるいは、シリカ粒子、ポリマ−ビ−ズ、テフロンパウダ−、または、ポリエチレンワックス等からなる滑剤等の添加剤を添加し、溶剤、希釈剤等で十分に混練して、溶液系、分散系、あるいは、その他等の樹脂組成物を調整する。
次いで、本発明においては、上記で調整した樹脂組成物を使用し、これを基体シ−トの上にコ−ティングして筆記用記録層を形成して、本発明にかかる筆記用記録材を製造することができる。
【０００９】
次に、本発明において、本発明にかかる筆記用記録材を構成する材料等について説明すると、まず、本発明において、ビニルピロリドンと酢酸ビニルとの共重合体からなる吸水性樹脂としては、モノマ−として、Ｎ−ビニルピロリドンと酢酸ビニルとを使用し、これらを溶液中で重合開始剤等を用いて共重合させてなる共重合体からなる吸水性樹脂を使用することができる。
本発明においては、上記のようなビニルピロリドンと酢酸ビニルとの共重合体からなる吸水性樹脂におけるビニルピロリドンと酢酸ビニルとの共重合比を調整し、そのビニルピロリドンの重合体部分による親水性、および、酢酸ビニルの重合体部分の疎水性等を調整し、それにより、そのコ−ティング適性、コ−ティング膜形成適性、コ−ティング膜の親水性および疎水性、その他等を調整し、良好な筆記用記録層を形成するものである。
而して、本発明においては、上記のビニルピロリドンと酢酸ビニルとの共重合体からなる吸水性樹脂において、ビニルピロリドンと酢酸ビニルの共重合比を７／３〜３／７の範囲で調整して共重合させてなる共重合体からなる吸水性樹脂を使用することが好ましいものである。
上記において、ビニルピロリドンの含有量が多くなると、親水性が増し、コ−ティング適性、コ−ティング膜形成適性等に欠けることから好ましくなく、また、ビニルピロリドンの含有量が少なくなると、親水性が減少し、それによりコ−ティング膜の親水性が欠け、例えば、万年筆、水性ペン、蛍光ペン等に対する筆記適性等が劣ることから好ましくないものである。
【００１０】
次にまた、本発明において、ポリウレタン系樹脂等からなる耐水性樹脂としては、本発明にかかる筆記用記録材を構成する筆記用記録層が、耐候性、耐水性、耐熱性、耐磨耗性、耐薬品性、その他等に劣り、その強度等に欠ける場合、該筆記用記録層を補強することを目的に使用されるものである。
而して、本発明において、耐水性樹脂としては、上記のようなポリウレタン系樹脂の他に、例えば、ポリエチレンあるいはポリプロピレン等のポリオレフィン系樹脂、ポリ塩化ビニル系樹脂、ポリ酢酸ビニル系樹脂、ポリスチレン系樹脂、（メタ）アクリル系樹脂、ポリエステル系樹脂、ポリアミド系樹脂、エポキシ系樹脂、フェノ−ル系樹脂、アミノプラスト系樹脂、シリコ−ン系樹脂、セルロ−ス系樹脂、アセタ−ル系樹脂、その他等の１種ないし２種以上を使用することができる。
【００１１】
なお、本発明において、耐水性樹脂として、上記のような樹脂の中でも、例えば、カルボキシル基、アミノ基、イミノ基、ヒドロキシル基、カルボニル基、イソシアネ−ト基、エポキシ基、その他、架橋剤、硬化剤等により架橋ないし硬化可能な官能基を樹脂構造中に有する耐水性樹脂を使用することが好ましいものである。
而して、本発明において、上記のように耐水性樹脂を使用し、架橋ないし硬化させることにより、本発明にかかる筆記用記録材を構成する筆記用記録層の被膜の耐水性、硬度等をさらに向上させるという利点を有するものである。
また、本発明において、耐水性樹脂として、例えば、カルボキシル基あるいはその無水物、スルホン酸ソ−ダ、ヒドロキシル基、アミド基、アミノ基、エ−テル基等の親水性を有する官能基を樹脂構造中に有する耐水性樹脂を使用することも望ましいものである。
而して、本発明において、上記のような耐水性樹脂を使用し、これを吸水性樹脂とブレンドして使用することにより、本発明にかかる筆記用記録材を構成する筆記用記録層の被膜の耐水性を向上させることのみならず、その構造中の親水性を有する官能基がビニルピロリドンと酢酸ビニルとの共重合体の親水性と相乗効果をもたらし、さらに水性ペン等の筆記性を向上させるという利点を有するものである。
【００１２】
ところで、本発明において、上記のような耐水性樹脂としては、具体的には、例えば、アクリル酸、メタクリル酸、イタコン酸、無水マレイン酸、マレイン酸、もしくは、フマ−ル酸等のカルボキシル基あるいはその無水物基を有するモノマ−、ビニルスルホン酸ソ−ダ、ビニルベンゼンスルホン酸ソ−ダ、もしくは、ポリオキシエチレンアクリルスルホン酸ソ−ダ等のスルホン酸塩基を有するモノマ−、ポリオキシエチルアクリレ−ト、ポリオキシエチレンメタクリレ−ト、β−ヒドロキシエチレンビニルエ−テル、β−ヒドロキシエチレンアクリレ−ト、β−ヒドロキシエチレンメタクリレ−ト、トリメチロ−ルプロパンメタクリレ−ト、もしくは、ペンタエリスリト−ルメタクリレ−ト等の水酸基を有するモノマ−、アクリルアミド、メタクリルアミド、モノメチロ−ルアクリルアミド、モノメチロ−ルメタクリルアミド、β−（ユリア）−Ｎ−エチレンアクリレ−ト、β−（ユリア）−Ｎ−エチルビニルエ−テル、メタクロイルジシアンジアミド、ジメチルアミノエチルメタクリレ−ト、ジアセトンアクリルアミド、もしくは、Ｎ−メチレンビスアクリルアミド等のアミド基、アミノ基を有するモノマ−、エチレンオキシド、プロピレンオキシド、ポリエチレングリコ−ル、もしくは、ポリプロピレングリコ−ル等のエ−テル基を有するモノマ−、アクリル酸、メタクリル酸、イタコン酸、無水マレイン酸、マレイン酸、もしくは、フマ−ル酸等の不飽和カルボキシル基のエステルモノマ−、その他のモノマ−等を使用し、それらの１種ないし２種以上を使用し、単独重合ないし共重合させて製造することができる。
【００１３】
本発明において、耐水性樹脂の添加量としては、吸水性樹脂に対し耐水性樹脂が、重量部において、１／３〜９／１位の配合割合になるように添加することが好ましものである。
なお、本発明において、耐水性樹脂として、その構造中に親水性を有する官能基を有する耐水性樹脂を使用する場合、筆記用記録層の被膜中に耐水性樹脂の存在比が、吸水性樹脂よりも多くなっても、吸水性樹脂の吸水性との相乗効果により、良好な水性ペンに対する筆記適性を示すものである。
【００１４】
次にまた、本発明において、シリカ粒子等の滑剤としては、本発明にかかる筆記用記録材を構成する筆記用記録層の表面をマット化し、筆記具等の滑り性等を向上させるために添加するものである。
而して、本発明において、滑剤としては、上記のシリカ粒子等の他に、例えば、炭酸カルシウム、タルク、クレ−、その他等の無機系滑剤、ポリエチレンビ−ズ、ポリプロピレンビ−ズ、ポリスチレンビ−ズ、ポリカ−ペネ−トビ−ズ、その他等のポリマ−ビ−ズ、テフロンパウダ−、脂肪酸アミド、ポリエチレンワックス、その他等の有機系滑剤、更には、流動潤滑剤として作用する、例えば、リン酸エステル、金属セッケン、その他等を使用することができるものである。
なお、本発明において、滑剤の添加量としては、樹脂組成物中の総固形分に対し滑剤が、重量部において、１／１〜１６／１位の配合割合で添加することが好ましい。
なおまた、本発明において、樹脂組成物を構成する添加剤としては、上記のような滑剤の他に、例えば、各種の安定剤、酸化防止剤、紫外線吸収剤、帯電防止剤、充填剤、その他等を任意に添加し、混練して、樹脂組成物を製造することができるものである。
【００１５】
また、本発明において、基体シ−トとしては、本発明にかかる筆記用記録材を構成する筆記用記録層を支持し得る樹脂のフィルムないしシ−ト、あるいは、紙基材等を使用することができる。
具体的には、上記の基体シ−トとしては、例えば、ポリエチレンあるいはポリプロピレン等のポリオレフィン系樹脂、ポリ塩化ビニル系樹脂、ポリスチレン系樹脂、ポリ（メタ）アクリル系樹脂、ポリカ−ボネ−ト系樹脂、ポリエチレンテレフタレ−ト、ポリエチレンナフタレ−ト等のポリエステル系樹脂、ポリアミド系樹脂、その他等の各種の樹脂のフィルムないしシ−ト等を使用することができる。
上記の樹脂のフィルムないしシ−トとしては、１ないし２軸方向に延伸加工されたものであってもよいものである。
また、上記の樹脂のフィルムないしシ−トの厚さとしては、１０μｍ〜１００μｍ位のものを使用することができる。
【００１６】
次にまた、本発明において、基体シ−トの上に、樹脂組成物をコ−ティングする方法としては、例えば、ディップコ−ト、ナイフコ−ト、グラビアロ−ルコ−ト、キスロ−ルコ−ト、スクイ−ズロ−ルコ−ト、リバ−スロ−ルコ−ト、エア−ブレ−ドコ−ト、スプレイコ−ト、カ−テンフロ−コ−ト、スライドコ−ト、その他等でコ−ティング法等でコ−ティングすることができる。
而して、本発明において、上記のようなコ−ティング法により形成される筆記用記録層の膜厚としては、膜厚０．５ｇ／ｍ2 〜１５．０ｇ／ｍ2 （乾燥状態）の範囲、より好ましくは、膜厚１．０ｇ／ｍ2 〜１０．０ｇ／ｍ2 （乾燥状態）の範囲であることが望ましいものである。
【００１７】
本発明において、筆記記録層の膜厚が増えるにしたがって、水性ペンの筆記適性は向上する傾向にあるものである。
例えば、グラビアロ−ルコ−ティングにおいてコ−ティング可能な最大膜厚は、１５．０ｇ／ｍ2 （乾燥状態）程度であり、また、筆記記録層としての性能が発現する最低膜厚は、０．５ｇ／ｍ2 （乾燥状態）である。
従って、グラビアロ−ルコ−ティング方式により得られる筆記記録層の膜厚としては、膜厚０．５ｇ／ｍ2 〜１５．０ｇ／ｍ2 （乾燥状態）位が望ましいものである。
而して、本発明において、筆記記録層として最適な塗膜表面状態と筆記性能を両立させるのに、さらに好ましい膜厚領域としては、膜厚１．０ｇ／ｍ2 〜１０．０ｇ／ｍ2 （乾燥状態）位が望ましいものである。
なお、本発明において、さらに筆記するインキの良好な吸収性を得るために、上記のような筆記記録層を積層することにより、筆記記録層の膜厚を厚くすることも可能である。
また、本発明において、例えば、リバ−スロ−ルコ−ティングやカ−テンフロ−コ−ティング等のように、より膜厚を上げることも可能なコ−ティング方式により一層のコ−ティング層により、その膜厚を厚くすることも可能である。
本発明において、筆記記録層の膜厚としては、筆記記録層を形成する樹脂組成物、あるいは、筆記し、吸収させるインキ量等に合わせて適宜に設計することが好ましいものである。
【００１８】
なお、本発明にかかる筆記用記録材においては、筆記用記録層を形成する際に、必要ならば、例えば、基体シ−トと筆記用記録層との密接着性等を向上させるために、各種の接着用プライマ−層も設けることができものである。
また、本発明にといては、筆記用記録層に筆記記録される文字、図形等をより鮮明にするために、白色層等の下地隠蔽層等を設けることができるものであり、更に、その他の層等を任意に形成することができるものである。
【００１９】
【実施例】
次に本発明について実施例を挙げて更に具体的に説明する。
実施例１
0004676588.tif 000002
上記の配合割合で十分に混練して筆記用記録層を形成する樹脂組成物を調整した。
次に、厚さ１２μｍの２軸延伸ポリエチレンテレフタレ−トフィルムの片面に、上記で調整した樹脂組成物を使用し、これをワイヤ−バ−で塗布し、次いで、１００℃で６０秒間乾燥し、乾燥後の塗布量が１．３ｇ／ｍ2 からなる筆記用記録層を形成して、本発明にかかる筆記用記録材を製造した。
上記で製造した本発明にかかる筆記用記録材は、インキ受容性、乾燥性、定着性、耐水性等が良好であり、かつ、鉛筆、ボ−ルペン、万年筆、水性ペン、蛍光ペン等の筆記具により文字、記号、絵柄、図形等を極めて鮮明に筆記することができた。
【００２０】
実施例２
0004676588.tif 000003
上記の配合割合で十分に混練して筆記用記録層を形成する樹脂組成物を調整した。
次に、厚さ１２μｍの２軸延伸ポリエチレンテレフタレ−トフィルムの片面に、上記で調整した樹脂組成物を使用し、これをワイヤ−バ−で塗布し、次いで、１００℃で６０秒間乾燥し、乾燥後の塗布量が１．２ｇ／ｍ2 からなる筆記用記録層を形成して、本発明にかかる筆記用記録材を製造した。
上記で製造した本発明にかかる筆記用記録材は、インキ受容性、乾燥性、定着性、耐水性等が良好であり、かつ、鉛筆、ボ−ルペン、万年筆、水性ペン、蛍光ペン等の筆記具により文字、記号、絵柄、図形等を極めて鮮明に筆記することができた。
【００２１】
実施例３
0004676588.tif 000004
上記の配合割合で十分に混練して筆記用記録層を形成する樹脂組成物を調整した。
次に、厚さ１２μｍの２軸延伸ポリエチレンテレフタレ−トフィルムの片面に、上記で調整した樹脂組成物を使用し、これをワイヤ−バ−で塗布し、次いで、１００℃で６０秒間乾燥し、乾燥後の塗布量が１．２ｇ／ｍ2 からなる筆記用記録層を形成して、本発明にかかる筆記用記録材を製造した。
上記で製造した本発明にかかる筆記用記録材は、インキ受容性、乾燥性、定着性、耐水性等が良好であり、かつ、鉛筆、ボ−ルペン、万年筆、水性ペン、蛍光ペン等の筆記具により文字、記号、絵柄、図形等を極めて鮮明に筆記することができた。
【００２２】
実施例４
上記の実施例１で調製した樹脂組成物を使用し、これを厚さ１２μｍの２軸延伸ポリエチレンテレフタレ−トフィルムの片面に、ワイヤ−バ−で塗布し、次いで、乾燥し、乾燥後の塗布量が下記の表１に示す塗布量からなる筆記用記録層を形成して、本発明にかかる筆記用記録材を製造した。
次いで、上記で製造した本発明にかかる筆記用記録材について、水性ペンによる筆記性を目視にて測定した。
その結果を下記の表１に示す。
なお、表１中、×は、筆記適性なし、△は、筆記適性不良、○は、筆記適性良、◎は、筆記適性優良を表す。
0004676588.tif 000005
上記の結果より明らかなように、良好な筆記性を得るためには、塗布量が０．５ｇ／ｍ2 以上必要であり、更に、筆記性を向上させるためには、１．５ｇ／ｍ2 以上必要であることが判明した。
【００２３】
実施例５
0004676588.tif 000006
上記の配合割合で十分に混練して筆記用記録層を形成する樹脂組成物を調整した。
次に、厚さ１２μｍの２軸延伸ポリエチレンテレフタレ−トフィルムの片面に、上記で調整した樹脂組成物を使用し、これをワイヤ−バ−で塗布し、次いで、１００℃で６０秒間乾燥し、乾燥後の塗布量が１．３ｇ／ｍ2 からなる筆記用記録層を形成して、本発明にかかる筆記用記録材を製造した。
上記で製造した本発明にかかる筆記用記録材は、インキ受容性、乾燥性、定着性、耐水性等が良好であり、かつ、鉛筆、ボ−ルペン、万年筆、水性ペン、蛍光ペン等の筆記具により文字、記号、絵柄、図形等を極めて鮮明に筆記することができた。
【００２４】
実施例６
0004676588.tif 000007
上記の配合割合で十分に混練して筆記用記録層を形成する樹脂組成物を調整した。
次に、厚さ２５μｍの２軸延伸ポリエチレンテレフタレ−トフィルムの片面に、上記で調整した樹脂組成物を使用し、これをグラビアロ−ルコ−ティングによりコ−ティングし、次いで、９０℃の乾燥ユニットを通過させることにより乾燥し、乾燥後の塗布量が１．８ｇ／ｍ2 からなる筆記用記録層を形成して、本発明にかかる筆記用記録材を製造した。
上記で製造した本発明にかかる筆記用記録材は、インキ受容性、乾燥性、定着性、耐水性等が良好であり、かつ、鉛筆、ボ−ルペン、万年筆、水性ペン、蛍光ペン等の筆記具により文字、記号、絵柄、図形等を極めて鮮明に筆記することができた。
【００２５】
実施例７
0004676588.tif 000008
上記の配合割合で十分に混練して筆記用記録層を形成する樹脂組成物を調整した。
次に、厚さ２５μｍの２軸延伸ポリエチレンテレフタレ−トフィルムの片面に、上記で調整した樹脂組成物を使用し、これをワイヤ−バ−によりコ−ティングし、次いで、１００℃で３分間乾燥し、乾燥後の塗布量が２．２ｇ／ｍ2 からなる筆記用記録層を形成して、本発明にかかる筆記用記録材を製造した。
上記で製造した本発明にかかる筆記用記録材は、インキ受容性、乾燥性、定着性、耐水性等が良好であり、かつ、鉛筆、ボ−ルペン、万年筆、水性ペン、蛍光ペン等の筆記具により文字、記号、絵柄、図形等を極めて鮮明に筆記することができた。
【００２６】
実施例８
0004676588.tif 000009
上記の配合割合で十分に混練して筆記用記録層を形成する樹脂組成物を調整した。
次に、厚さ１２μｍの２軸延伸ポリエチレンテレフタレ−トフィルムの片面に、上記で調整した樹脂組成物を使用し、これをグラビアロ−ルコ−ティングによりコ−ティングし、次いで、９０℃の乾燥ユニットを通過させることにより乾燥し、乾燥後の塗布量が１．９ｇ／ｍ2 からなる筆記用記録層を形成して、本発明にかかる筆記用記録材を製造した。
上記で製造した本発明にかかる筆記用記録材は、インキ受容性、乾燥性、定着性、耐水性等が良好であり、かつ、鉛筆、ボ−ルペン、万年筆、水性ペン、蛍光ペン等の筆記具により文字、記号、絵柄、図形等を極めて鮮明に筆記することができた。
【００２７】
実施例９
上記の実施例６で調製した樹脂組成物を使用し、これを、厚さ５０μｍの２軸延伸ポリエチレンテレフタレ−トフィルムの片面に、グラビアロ−ルコ−ティングにより３回重ねてコ−ティングし３層積層し、次いで、９０℃の乾燥ユニットを通過させることにより乾燥し、乾燥後の塗布量が７．２ｇ／ｍ2 からなる筆記用記録層を形成して、本発明にかかる筆記用記録材を製造した。
上記で製造した本発明にかかる筆記用記録材は、インキ受容性、乾燥性、定着性、耐水性等が良好であり、かつ、鉛筆、ボ−ルペン、万年筆、水性ペン、蛍光ペン等の筆記具により文字、記号、絵柄、図形等を極めて鮮明に筆記することができた。
【００２８】
比較例１
0004676588.tif 000010
上記の配合割合で十分に混練して筆記用記録層を形成する樹脂組成物を調整した。
なお、上記の樹脂組成物は、ポリビニルピロリドン樹脂の溶解性が悪く、高濃度の樹脂組成物を調製することが困難であった。
次に、厚さ１２μｍの２軸延伸ポリエチレンテレフタレ−トフィルムの片面に、上記で調整した樹脂組成物を使用し、これをワイヤ−バ−で塗布し、次いで、１００℃で６０秒間乾燥し、乾燥後の塗布量が０．４ｇ／ｍ2 からなる筆記用記録層を形成して、筆記用記録材を製造した。
なお、上記の樹脂組成物は、固形分が低いのにもかかわらず、組成物粘度が非常に高くなるためにコ−ティング適性が悪く、筆記適性を発現させるのに必要な膜厚を得ることが極めて困難であり、上記のように乾燥後の塗布量が０．４ｇ／ｍ2 のものしか形成できなかった。
また、耐水性樹脂として、ポリウレタン系樹脂をブレンドしても、その効果が低く、耐水性に劣る被膜しか形成できなかった。
上記のように耐水性が劣ることから、上記で製造した筆記用記録材は、インキ受容性、乾燥性、定着性、耐水性等において劣り、かつ、鉛筆、ボ−ルペン、万年筆、水性ペン、蛍光ペン等の筆記具により文字、記号、絵柄、図形等を筆記しても、インキの染み込みよりも、被膜表面が溶解する方が早く、筆記性（書き味）が悪く、鮮明に筆記することが困難であった。
【００２９】
比較例２
0004676588.tif 000011
上記の配合割合で十分に混練して筆記用記録層を形成する樹脂組成物を調整した。
次に、厚さ１２μｍの２軸延伸ポリエチレンテレフタレ−トフィルムの片面に、上記で調整した樹脂組成物を使用し、これをワイヤ−バ−で塗布し、次いで、１００℃で６０秒間乾燥し、乾燥後の塗布量が１．３ｇ／ｍ2 からなる筆記用記録層を形成して、筆記用記録材を製造した。
上記で製造した筆記用記録材は、インキ受容性、定着性等において劣り、かつ、鉛筆、ボ−ルペン、万年筆、水性ペン、蛍光ペン等の筆記具により文字、記号、絵柄、図形等を極めて鮮明に筆記することが困難であった。
【００３０】
【発明の効果】
以上の説明で明らかなように、本発明は、ビニルピロリドンと酢酸ビニルとの共重合体からなる吸水性樹脂に着目し、まず、該ビニルピロリドンと酢酸ビニルとの共重合体からなる吸水性樹脂をビヒクルの主成分とし、これに、更に、ポリウレタン系樹脂等からなる耐水性樹脂、あるいは、シリカ粒子等からなる滑剤を添加し、溶剤、希釈剤等で十分に混練して樹脂組成物を調整し、次いで、該樹脂組成物を使用し、これをコ−ティングして筆記用記録層を形成し、而して、該筆記用記録層に、鉛筆、ボ−ルペン、万年筆、水性ペン、蛍光ペン等の筆記具により文字、記号、絵柄、図形等を筆記して、いずれの筆記具によっても、極めて鮮明に文字、記号、絵柄、図形等を筆記し得ることができる筆記用記録材を製造することができるというものである。
【図面の簡単な説明】
【図１】本発明にかかる筆記用記録材の構成についてその一例を例示する概略的断面図である。
【図２】本発明にかかる筆記用記録材の構成についてその一例を例示する概略的断面図である。
【符号の説明】
Ａ  筆記用記録材
１  筆記用記録層
２  基体シ−ト
【図１】
0004676588.tif 000012
【図２】
0004676588.tif 000013